ГИБРИДНАЯ НИТЬ ДЛЯ ИЗГОТОВЛЕНИЯ ФОРМОВАННЫХ ИЗДЕЛИЙ

1. Гибридная нить (1) для изготовления формованных изделий (8), содержащих термопластичную матрицу и вставленные в нее армирующие волокна (4, 5, 6, 7), отличающаяся тем, что она содержит сердечник (2), состоящий, по существу, из прямолинейно направленных в продольном направлении (LR) гибридной нити (1) штапельных волокон (4, 5), и оболочку (3), состоящую, по существу, из намотанных по винтовой линии вокруг сердечника (2) штапельных волокон (6, 7), причем образующие сердечник (2) штапельные волокна (4, 5) и образующие оболочку (3) штапельные волокна (6, 7) состоят, соответственно, из тщательно перемешанной смеси (4, 5; 6, 7) из термопластичных бикомпонентных волокон (4, 6) матрично-фибриллярного типа и из армирующих волокон (6, 7).
2. Гибридная нить (1) по предыдущему пункту, отличающаяся тем, что объемная доля армирующих волокон (5, 7) составляет в указанной тщательно перемешанной смеси (4, 5; 6, 7) по меньшей мере 40%, предпочтительно, по меньшей мере 45%, особенно предпочтительно, по меньшей мере 50%.
3. Гибридная нить (1) по п. 1, отличающаяся тем, что объемная доля термопластичных бикомпонентных волокон (4, 6) матрично-фибриллярного типа составляет в упомянутой тщательно перемешанной смеси (4, 5; 6, 7) по меньшей мере 20%, предпочтительно, по меньшей мере 30%, особенно предпочтительно, по меньшей мере 35%.
4. Гибридная нить (1) по п. 1, отличающаяся тем, что образующие сердечник (2) штапельные волокна (4, 5) и образующие оболочку (3) штапельные волна (6, 7) соответствуют в отношении своей указанной тщательно перемешанной смеси (4, 5; 6, 7).
5. Гибридная нить (1) по п. 1, отличающаяся тем, что сумма объемной доли термопластичных бикомпонентных волокон (4, 6) матрично-фибриллярного типа и объемной доли армирующих волокон (5, 7) в гибридной нити (1) составляет по меньшей мере 90%, предпочтительно, по меньшей мере 95%, особенно предпочтительно, по меньшей мере 98%.
6. Гибридная нить (1) по п. 1, отличающаяся тем, что образующие сердечник (2) штапельные волокна (4, 5) и/или образующие оболочку (3) штапельные волокна (6, 7) выполнены длиной по меньшей мере 2,5 см, предпочтительно, по меньшей мере 5 см, особенно предпочтительно, по меньшей мере 10 см и/или длиной самое большее 25 см, предпочтительно, самое большее 20 см, особенно предпочтительно, самое большее 15 см.
7. Гибридная нить (1) по п. 1, отличающаяся тем, что термопластичные бикомпонентные волокна (4, 6) матрично-фибриллярного типа обладают отнесенной к плотности относительной разрывной нагрузкой по меньшей мере 20 сН/текс, предпочтительно, по меньшей мере 30 сН/текс, особенно предпочтительно, по меньшей мере 50 сН/текс.
8. Гибридная нить (1) по п. 1, отличающаяся тем, что термопластичные бикомпонентные волокна (4, 6) матрично-фибриллярного типа содержат полиуретановые волокна, полиамидные волокна, полиэфиркетоновые волокна, полипропиленовые волокна, акрилонитрил-бутадиен-стироловые волокна и/или волокна из сложного полиэфира.
9. Гибридная нить (1) по п. 1, отличающаяся тем, что термопластичные бикомпонентные волокна (4, 6) матрично-фибриллярного типа состоят всего лишь из одного материала.
10. Гибридная нить (1) по п. 1, отличающаяся тем, что армирующие волокна (5, 7) обладают отнесенной к плотности относительной разрывной нагрузкой, по меньшей мере 100 сН/текс, предпочтительно, по меньшей мере 150 сН/текс, особенно предпочтительно, по меньшей мере 200 сН/текс.
11. Гибридная нить (1) по п. 1, отличающаяся тем, что армирующие волокна (5, 7) содержат стекловолокна, углеродные волокна и/или арамидные волока.
12. Гибридная нить (1) по п. 1, отличающаяся тем, что армирующие волокна (5, 7) состоят всего лишь из одного материала.
m
13. Гибридная нить (1) по п. 1, отличающаяся тем, что ее коэффициент α крутки составляет самое большее 200, предпочтительно, самое большее 170, особенно предпочтительно, самое большее 150 и/или по меньшей мере 70, предпочтительно, по меньшей мере 90, особенно предпочтительно, по меньшей мере 110.
14. Гибридная нить (1) по п. 1, отличающаяся тем, что она обладает общим титром, по меньшей мере, 100 децитекс, предпочтительно, по меньшей мере 150 децитекс, особенно предпочтительно, по меньшей мере 200 децитекс и/или самое большее 15000 децитекс, предпочтительно, самое большее 12000 децитекс, особенно предпочтительно, самое большее 10000 децитекс.
15. Гибридная нить (1) по п. 1, отличающаяся тем, что объемная доля образующих оболочку (3) штапельных волокон (6, 7) в штапельных волокнах (4, 5, 6, 7) составляет по меньшей мере 2%, предпочтительно, по меньшей мере 5%, особенно предпочтительно, по меньшей мере 15% и/или самое большее 45%, предпочтительно, самое большее 35%, особенно предпочтительно, самое большее 25%.
16. Гибридная нить (1) по п. 1, отличающаяся тем, что склонность к образованию сукрутин составляет самое большее 200 l/м, предпочтительно, самое большее 180 l/м, особенно предпочтительно, самое большее 160 l/м.
17. Гибридная нить (1) по п. 1, отличающаяся тем, что ее изготовляют с помощью способа (12) пневмопрядения.
18. Гибридная нить (1) по п. 17, отличающаяся тем, что способ (12) пневмопрядения представляет собой способ пневмопрядения с двумя соплами.
19. Гибридная нить (1) по п. 17, отличающаяся тем, что способ (12) пневмопрядения представляет собой способ пневмопрядения с одним соплом.
20. Текстильное изделие (9) плоской формы для изготовления формованных изделий (8), содержащих термопластичную матрицу и вставленные в нее армирующие волокна (5, 7), отличающееся тем, что оно содержит гибридную нить (1) по одному из предыдущих пунктов или что оно состоит из гибридной нити (1) по одному из предыдущих пунктов.
21. Текстильное изделие (9) плоской формы по п. 20, отличающееся тем, что оно представляет собой трикотажное изделие, вязаное изделие, ткань, плетеное изделие или нетканый материал.
22. Формованное изделие (8), содержащее термопластичную матрицу и вставленные в нее армирующие волокна (5, 7), отличающееся тем, что оно изготовлено с помощью горячего прессования текстильного изделия (9) плоской формы по одному из пп. 20 - 21.
23. Способ для изготовления гибридной нити (1) по одному из пп. 1 - 19, отличающийся тем, что на этапе (10) способа изготовляют волокнистую ленту (11), состоящую из тщательно перемешанной смеси (4, 5, 6, 7) из термопластичных бикомпонентных волокон (4, 6) матрично-фибриллярного типа и из армирующих волокон (5, 6), и тем, что на следующем этапе (12) способа волокнистую ленту (11) прядут с помощью устройства пневмопрядения.